ВЫСУШЕННЫЕ РАСПЫЛЕНИЕМ (ПРО)КАТАЛИТИЧЕСКИЕ СИСТЕМЫ ЦИГЛЕРА-НАТТА

1. Способ получения высушенной распылением прокаталитической системы Циглера-Натта, включающий
2
4
4
4
4
смешивание высушенных распылением измельченных твердых частиц, состоящих по существу из гидрофобного высокодисперсного диоксида кремния, MgCl и ТГФ, с углеводородной жидкостью и одним из тетраизопропоксида титана (Ti(OiPr)) и дихлорида этилалюминия (ДХЭА), но не одновременно с Ti(OiPr) и ДХЭА, с получением промежуточной смеси, состоящей по существу из или являющейся продуктом реакции, полученным из высушенных распылением измельченных твердых частиц, углеводородной жидкости и либо Ti(OiPr), либо ДХЭА, но не одновременно Ti(OiPr) и ДХЭА; и
4
объединение промежуточной смеси с другой смесью Ti(OiPr) или ДХЭА, которая не использовалась на стадии смешивания, с получением высушенной распылением прокаталитической системы Циглера-Натта.
2. Способ получения высушенной распылением каталитической системы Циглера-Натта, включающий приведение в контакт высушенной распылением прокаталитической системы Циглера-Натта, полученной с помощью способа по п. 1, с активатором с получением высушенной распылением каталитической системы Циглера-Натта.
3. Способ по п. 2, характеризующийся любым из ограничений (i)-(viii): (i) отличающийся тем, что углеводородная жидкость представляет собой минеральное масло; (ii) отличающийся тем, что активатор представляет собой триалкилалюминий; (iii) как (i), так и (ii); (iv) отличающийся тем, что гидрофобный высокодисперсный диоксид кремния является продуктом предварительной обработки гидрофильного высокодисперсного диоксида кремния (необработанного) с гидрофобизатором на основе кремния; (v) отличающийся тем, что гидрофобный высокодисперсный диоксид кремния представляет собой продукт предварительной обработки гидрофильного высокодисперсного диоксида кремния (необработанного) с гидрофобизатором на основе кремния, выбранным из триметилсилилхлорида, диметилдихлорсилана, полидиметилсилоксановой жидкости, гексаметилдисилазана, октилтриалкоксисилана и комбинации любых двух или более из них; (vi) как (i), так и (v); (vii) как (ii), так и (v); и (viii) как (iii), так и (v).
2
4. Способ по любому из пп. 1-3, дополнительно включающий на предварительной стадии перед стадией смешивания добавление высушенных распылением измельченных твердых частиц к углеводородной жидкости с получением добавки высушенных распылением измельченных твердых частиц, состоящей по существу из гидрофобного высокодисперсного диоксида кремния, MgCl и тетрагидрофурана (ТГФ) в углеводородной жидкости; и причем высушенные распылением измельченные твердые частицы и углеводородная жидкость, используемые на стадии смешивания, подают на стадию смешивания в виде добавки.
2
2
5. Способ по любому из пп. 1-4, дополнительно включающий на предварительной стадии перед стадией смешивания и любой стадией смешивания сушку распылением суспензии гидрофобного высокодисперсного диоксида кремния в растворе дихлорида магния (MgCl) в тетрагидрофуране (ТГФ) с получением высушенных распылением измельченных твердых частиц, состоящих по существу из гидрофобного высокодисперсного диоксида кремния, MgCl и ТГФ.
6. Способ получения полиолефинового полимера, включающий приведение в контакт олефинового мономера и необязательно ни одного, одного или более олефиновых сомономеров с высушенной распылением каталитической системой Циглера-Натта по любому из пп. 2-5 с получением полиолефинового полимера, содержащего полиолефиновый гомополимер или сополимер соответственно.
3
20
3
20
7. Способ по п. 6, отличающийся тем, что полиолефиновый полимер представляет собой полиэтиленовый полимер, причем способ включает приведение в контакт этилена и необязательно ни одного, одного или более (C-C)альфа-олефинов с высушенной распылением каталитической системой Циглера-Натта по любому из пп. 2-5 с получением полиэтиленового полимера, содержащего полиэтиленовый гомополимер или сополимер этилена/(C-C)альфа-олефина, соответственно.
3
20
8. Способ по п. 7, включающий полимеризацию этилена и (C-C)альфа-олефина в газовой фазе в присутствии молекулярного водорода и, необязательно, индуцированного конденсирующего средства в одном, двух или более реакторах для полимеризации в газовой фазе в условиях полимеризации, в результате чего получают полиэтиленовый полимер; причем условия полимеризации включают температуру реакции от 80 градусов (°) до 110° Цельсия (С); молярное соотношение молекулярного водорода к этилену от 0,001 до 1; и молярное соотношение сомономера к этилену от 0,001 до 0,8.
9. Способ по любому из пп. 6-8, включающий предварительное смешивание высушенной распылением каталитической системы Циглера-Натта и активатора вместе в течение периода предварительного смешивания для получения активированной каталитической системы, а затем введение активированной каталитической системы в реактор, при этом введенную активированную каталитическую систему приводят в контакт с олефиновым мономером и любым олефиновым сомономером(ами) с образованием полиолефинового гомополимера или сополимера, соответственно.